(57)【要約】  ＥＵＶ光およびパターン検査光の波長域の反射率が低く、かつ該所望の膜組成および膜厚に制御することが容易な吸収体層を有するＥＵＶリソグラフィ用反射型マスクブランクの提供。  基板上に、ＥＵＶ光を反射する反射層と、ＥＵＶ光を吸収する吸収体層と、がこの順に形成されたＥＵＶリソグラフィ用反射型マスクブランクであって、前記吸収体層が、タンタル（Ｔａ）、ホウ素（Ｂ）およびケイ素（Ｓｉ）を含有し、前記吸収体層におけるＢの含有率が１ａｔ％以上５ａｔ％未満であり、Ｓｉの含有率が１〜２５ａｔ％であり、前記吸収体層が、窒素（Ｎ）を含有しないかまたはＮを１０ａｔ％以下含有することを特徴とするＥＵＶリソグラフィ用反射型マスクブランク。
2008129908.tif 000002
【特許請求の範囲】
【請求項１】
基板上に、ＥＵＶ光を反射する反射層と、ＥＵＶ光を吸収する吸収体層と、がこの順に形成されたＥＵＶリソグラフィ用反射型マスクブランクであって、
前記吸収体層が、タンタル（Ｔａ）、ホウ素（Ｂ）およびケイ素（Ｓｉ）を含有し、
前記吸収体層におけるＢの含有率が１ａｔ％以上５ａｔ％未満であり、Ｓｉの含有率が１〜２５ａｔ％であり、
前記吸収体層が、窒素（Ｎ）を含有しないかまたはＮを１０ａｔ％以下含有することを特徴とするＥＵＶリソグラフィ用反射型マスクブランク。
【請求項２】
基板上に、ＥＵＶ光を反射する反射層と、ＥＵＶ光を吸収する吸収体層と、がこの順に形成されたＥＵＶリソグラフィ用反射型マスクブランクであって、
前記吸収体層が、タンタル（Ｔａ）、ホウ素（Ｂ）およびケイ素（Ｓｉ）を含有し、
前記吸収体層が、窒素（Ｎ）を含有しないかまたはＮを１０ａｔ％以下含有し、
前記吸収体層の結晶状態が、アモルファスであることを特徴とするＥＵＶリソグラフィ用反射型マスクブランク。
【請求項３】
前記吸収体層が、窒素（Ｎ）を含有しないかまたはＮを５ａｔ％以下含有することを特徴とする請求項１または２に記載のＥＵＶリソグラフィ用反射型マスクブランク。
【請求項４】
前記吸収体層表面の表面粗さが、０．５ｎｍ  ｒｍｓ以下であることを特徴とする請求項１乃至３のいずれかに記載のＥＵＶリソグラフィ用反射型マスクブランク。
【請求項５】
前記吸収体層上に、マスクパターンの検査に使用する検査光における低反射層が形成されており、
前記低反射層が、タンタル（Ｔａ）、ホウ素（Ｂ）、ケイ素（Ｓｉ）および酸素（Ｏ）を含有し、
前記低反射層において、Ｂの含有率が１ａｔ％以上５ａｔ％未満であり、Ｓｉの含有率が１〜２５ａｔ％であり、ＴａとＯとの組成比（Ｔａ：Ｏ）が７：２〜１：２であることを特徴とする請求項１乃至４のいずれかに記載のＥＵＶリソグラフィ用反射型マスクブランク。
【請求項６】
前記吸収体層上に、マスクパターンの検査に使用する検査光における低反射層が形成されており、
前記低反射層が、タンタル（Ｔａ）、ホウ素（Ｂ）、ケイ素（Ｓｉ）、酸素（Ｏ）および窒素（Ｎ）を含有し、
前記低反射層において、Ｂの含有率が１ａｔ％以上５ａｔ％未満であり、Ｓｉの含有率が１〜２５ａｔ％であり、ＴａとＯおよびＮとの組成比（Ｔａ：（Ｏ＋Ｎ））が７：２〜１：２であることを特徴とする請求項１乃至４のいずれかに記載のＥＵＶリソグラフィ用反射型マスクブランク。
【請求項７】
前記低反射層表面の表面粗さが、０．５ｎｍ  ｒｍｓ以下であることを特徴とする請求項５または６に記載のＥＵＶリソグラフィ用反射型マスクブランク。
【請求項８】
前記低反射層の膜厚が、５〜３０ｎｍであることを特徴とする請求項５乃至７のいずれかに記載のＥＵＶリソグラフィ用反射型マスクブランク。
【請求項９】
前記反射層と前記吸収体層との間に、前記吸収体層へのパターン形成時に前記反射層を保護するための保護層が形成されており、
吸収体層に形成されるパターンの検査に用いられる光の波長に対する前記保護層表面での反射光と、前記低反射層表面での反射光と、のコントラストが、３０％以上であることを特徴とする請求項５乃至８のいずれかに記載のＥＵＶリソグラフィ用反射型マスクブランク。
【請求項１０】
前記保護層が、Ｒｕ化合物、ＳｉＯ2およびＣｒＮのいずれか１つで形成されることを特徴とする、請求項９に記載のＥＵＶリソグラフィ用反射型マスクブランク。
【請求項１１】
前記吸収体層に形成されるパターンの検査に用いられる光の波長に対する、前記低反射層表面の反射率が１５％以下であることを特徴とする請求項５乃至１０のいずれかに記載のＥＵＶリソグラフィ用反射型マスクブランク。
【請求項１２】
前記吸収体層が、窒素原子を含有するガスの合計分圧が１×１０-4Ｐａ以下の雰囲気中でＴａＢＳｉ化合物ターゲットを用いたスパッタリング法を行うことにより形成されることを特徴とする請求項１乃至４のいずれかに記載のＥＵＶリソグラフィ用反射型マスクブランク。
【請求項１３】
前記ＴａＢＳｉ化合物ターゲットの組成が、Ｔａ＝５０〜９４ａｔ％、Ｓｉ＝５〜３０ａｔ％、Ｂ＝１〜２０ａｔ％であることを特徴とする請求項１２に記載のＥＵＶリソグラフィ用反射型マスクブランク。
【請求項１４】
前記低反射層が、酸素を含む雰囲気中でＴａＢＳｉ化合物ターゲットを用いたスパッタリング法を行うことにより形成されることを特徴とする請求項５または６に記載のＥＵＶリソグラフィ用反射型マスクブランク。
【請求項１５】
前記ＴａＢＳｉ化合物ターゲットの組成が、Ｔａ＝５０〜９４ａｔ％、Ｓｉ＝５〜３０ａｔ％、Ｂ＝１〜２０ａｔ％であることを特徴とする請求項１４に記載のＥＵＶリソグラフィ用反射型マスクブランク。
【発明の詳細な説明】
【技術分野】
【０００１】
本発明は、半導体製造等に使用されるＥＵＶ（Ｅｘｔｒｅｍｅ  Ｕｌｔｒａ  Ｖｉｏｌｅｔ：極端紫外）リソグラフィ用反射型マスクブランク（以下、本明細書において、「ＥＵＶマスクブランク」という。）に関する。
【背景技術】
【０００２】
従来、半導体産業において、Ｓｉ基板等に微細なパターンからなる集積回路を形成する上で必要な微細パターンの転写技術として、可視光や紫外光を用いたフォトリソグラフィ法が用いられてきた。しかし、半導体デバイスの微細化が加速している一方で、従来のフォトリソグラフィ法の限界に近づいてきた。フォトリソグラフィ法の場合、パターンの解像限界は露光波長の１／２程度であり、液浸法を用いても露光波長の１／４程度と言われており、ＡｒＦレーザ（１９３ｎｍ）の液浸法を用いても４５ｎｍ程度が限界と予想される。そこで４５ｎｍ以下の露光技術として、ＡｒＦレーザよりさらに短波長のＥＵＶ光を用いた露光技術であるＥＵＶリソグラフィが有望視されている。本明細書において、ＥＵＶ光とは、軟Ｘ線領域または真空紫外線領域の波長の光線をさし、具体的には波長１０〜２０ｎｍ程度、特に１３．５±０．３ｎｍ程度の光線を指す。【０００３】
ＥＵＶ光は、あらゆる物質に対して吸収されやすく、かつこの波長で物質の屈折率が１に近いため、従来の可視光または紫外光を用いたフォトリソグラフィのような屈折光学系を使用することができない。このため、ＥＵＶリソグラフィでは、反射光学系、すなわち反射型フォトマスクとミラーとが用いられる。【０００４】
マスクブランクは、フォトマスク製造用に用いられるパターニング前の積層体である。ＥＵＶマスクブランクの場合、ガラス等の基板上にＥＵＶ光を反射する反射層と、ＥＵＶ光を吸収する吸収体層とがこの順で形成された構造を有している。反射層としては、高屈折層と低屈折層とを交互に積層することで、ＥＵＶ光を層表面に照射した際の光線反射率が高められた多層反射膜が通常使用される。吸収体層には、ＥＵＶ光に対する吸収係数の高い材料、具体的にはたとえば、ＣｒやＴａを主成分とする材料が用いられる。【０００５】
特許文献１には、タンタルホウ素合金の窒化物（ＴａＢＮ）、タンタルホウ素合金の酸化物（ＴａＢＯ）、およびタンタルホウ素合金の酸窒化物（ＴａＢＮＯ）が、ＥＵＶ光に対する吸収係数が高いことに加えて、パターン検査光の波長域（１９０ｎｍ〜２６０ｎｍ）の深紫外光の反射率が低いことから、吸収体層の材料として好ましいとされている。
また、特許文献１には、吸収体層表面を平滑性に優れた面にするためには、吸収体層の結晶構造がアモルファスであることが好ましいとされており、ＴａＢＮ膜、ＴａＢＯ膜およびＴａＢＮＯ膜の結晶構造をアモルファスとするためには、これらの膜におけるＢの含有率が５〜２５ａｔ％（atomic  percent）であることが好ましいとされている。【０００６】
【特許文献１】特開２００４−６７９９号公報
【発明の開示】
【発明が解決しようとする課題】
【０００７】
しかしながら、吸収体層をＴａＢＯ膜またはＴａＢＮＯ膜とした場合、膜の酸素（Ｏ）の含有率が増加すると、該吸収体層の絶縁性が増し、該吸収体層に電子線描画する際にチャージアップが起こるので好ましくない。
一方、吸収体層をＴａＢＮ膜とした場合、電子線描画時にチャージアップが発生するおそれはない。【０００８】
吸収体層をＴａＢＮ膜とする場合、欠点が発生しにくい方法であるマグネトロンスパッタリング法などを用いて成膜する。この際、例えば、ＴａターゲットおよびＢターゲットを使用し、窒素雰囲気中でこれらターゲットを同時に放電させることによってＴａＢＮ膜を形成することができる。また、ＴａＢの化合物ターゲットを用いて、該ターゲットを窒素雰囲気中で放電させることによってもＴａＢＮ膜を形成することができる。【０００９】
しかしながら、例えば、ＴａターゲットおよびＢターゲットを用いた手法の場合、Ｂターゲットは、抵抗値が高くかつ軽元素であるため、Ｔａターゲットと比較して成膜速度が１／１０以下であることが多い。そのため、特許文献１に記載されているように、膜の結晶構造をアモルファスにするのに必要なＢの含有率（５ａｔ％以上）を添加するためには、Ｔａターゲットの成膜速度を低下させる必要があるが、生産効率が著しく低下するため望ましくない。
一方、ＴａＢ化合物ターゲットを用いた手法において、例えばＢを２０ａｔ％、Ｔａを８０ａｔ％含む化合物ターゲットを使用した場合、実際に膜中に添加されるＢの最大含有率は６ａｔ％程度であり、膜のＢの含有率を５ａｔ％以上に制御するのは難しい。更に、窒素（Ｎ）を添加すると、膜のＢの含有率は４ａｔ％以下になり、膜の結晶構造をアモルファスにすることができない。
この問題を解決するため、ＴａＢ化合物ターゲット中のＢ含有量を更に増やすこと（例えばＢを５０ａｔ％、Ｔａを５０ａｔ％）によって、膜のホウ素（Ｂ）の含有率の増加が期待されるが、ＴａＢターゲット中のＢの含有量が増すにつれて、ＴａＢターゲットの抵抗値が大きくなり、放電が不安定になるとともに、成膜速度が遅くなる。放電が不安定になることによって、膜の組成や膜厚にばらつきが生じたり、場合によっては成膜不能となるおそれがある。【００１０】
さらに、特許文献１では、吸収体層をＴａＢＮ膜またはＴａＢＮＯ膜とすることにより（ＴａＢにさらにＮを含有させることにより）、吸収体層の平滑性を向上させ、表面粗さを小さくする効果が得られると記載されているが、その一方で、吸収体層にＮを含有することにより、エッチング速度の低下やパターン検査光に対するコントラストの低下という問題がある。【００１１】
本発明は、上記した従来技術の問題点を解決するため、ＥＵＶマスクブランクとしての特性に優れ、特にＥＵＶ光およびパターン検査光の波長域の反射率が低く、かつ該所望の膜組成および膜厚に制御することが容易な吸収体層を有するＥＵＶマスクブランクを提供することを目的とする。
【課題を解決するための手段】
【００１２】
本発明者らは、上記課題を解決するため鋭意検討した結果、吸収体層をタンタル（Ｔａ）、ホウ素（Ｂ）およびケイ素（Ｓｉ）を含有する膜（ＴａＢＳｉ膜）とし、さらに該吸収体層が窒素（Ｎ）を含有しないか、または該吸収体層のＮ含有率を１０ａｔ％以下とすることにより、エッチング特性および光学特性に優れ、膜の結晶構造がアモルファスになるため表面の平滑性に優れ、かつ安定的に製造できる吸収体層が得られることを見出した。【００１３】
本発明は、上記の知見に基づいてなされたものであり、基板上に、ＥＵＶ光を反射する反射層と、ＥＵＶ光を吸収する吸収体層とがこの順に形成されたＥＵＶリソグラフィ用反射型マスクブランク（以下、ＥＵＶマスクブランクと略記することもある。）であって、
前記吸収体層が、タンタル（Ｔａ）、ホウ素（Ｂ）およびケイ素（Ｓｉ）を含有し、
前記吸収体層におけるＢの含有率が１ａｔ％以上５ａｔ％未満であり、Ｓｉの含有率が１〜２５ａｔ％であり、
前記吸収体層が、Ｎを含有しないかまたはＮを１０ａｔ％以下含有することを特徴とするＥＵＶリソグラフィ用反射型マスクブランクを提供する。【００１４】
また、本発明は、基板上に、ＥＵＶ光を反射する反射層と、ＥＵＶ光を吸収する吸収体層と、がこの順に形成されたＥＵＶリソグラフィ用反射型マスクブランクであって、
前記吸収体層が、タンタル（Ｔａ）、ホウ素（Ｂ）およびケイ素（Ｓｉ）を含有し、
前記吸収体層が、Ｎを含有しないかまたはＮを１０ａｔ％以下含有し、
前記吸収体層の結晶状態が、アモルファスであることを特徴とするＥＵＶリソグラフィ用反射型マスクブランクを提供する。【００１５】
本発明のＥＵＶマスクブランクにおいて、前記吸収体層が、Ｎを含有しないかまたはＮを５ａｔ％以下含有することが好ましい。【００１６】
本発明のＥＵＶマスクブランクにおいて、前記吸収体層表面の表面粗さ（自乗平均面粗さ）が０．５ｎｍ  ｒｍｓ以下であることが好ましい。【００１７】
本発明のＥＵＶマスクブランクは、前記吸収体層上に、マスクパターンの検査に使用する検査光における低反射層が形成されており、
前記低反射層が、タンタル（Ｔａ）、ホウ素（Ｂ）、ケイ素（Ｓｉ）および酸素（Ｏ）を含有し、
前記低反射層において、Ｂの含有率が１ａｔ％以上５ａｔ％未満であり、Ｓｉの含有率が１〜２５ａｔ％であり、ＴａとＯとの組成比（Ｔａ：Ｏ）が７：２〜１：２であることが好ましい。【００１８】
また、本発明のＥＵＶマスクブランクは、前記吸収体層上に、マスクパターンの検査に使用する検査光における低反射層が形成されており、
前記低反射層が、タンタル（Ｔａ）、ホウ素（Ｂ）、ケイ素（Ｓｉ）、酸素（Ｏ）および窒素（Ｎ）を含有し、
前記低反射層において、Ｂの含有率が１ａｔ％以上５ａｔ％未満であり、Ｓｉの含有率が１〜２５ａｔ％であり、ＴａとＯおよびＮとの組成比（Ｔａ：（Ｏ＋Ｎ））が７：２〜１：２であることが好ましい。【００１９】
本発明のＥＵＶマスクブランクにおいて、吸収体層上に低反射層が形成されている場合、前記低反射層表面の表面粗さが０．５ｎｍ  ｒｍｓ以下であることが好ましい。【００２０】
本発明のＥＵＶマスクブランクにおいて、吸収体層上に低反射層が形成されている場合、前記低反射層の膜厚が５〜３０ｎｍであることが好ましい。【００２１】
また、本発明のＥＵＶマスクブランクは、前記反射層と前記吸収体層との間に、前記吸収体層へのパターン形成時に前記反射層を保護するための保護層が形成されており、
吸収体層に形成されるパターンの検査に用いられる光の波長に対する前記保護層表面での反射光と、前記低反射層表面での反射光と、のコントラストが、３０％以上であることが好ましい。【００２２】
反射層と吸収体層との間に保護層が形成されている場合、前記保護層が、Ｒｕ化合物、ＳｉＯ2およびＣｒＮのいずれか１つで形成されることが好ましい。【００２３】
吸収体層上に低反射層が形成されている場合、前記吸収体層に形成されるパターンの検査に用いられる光の波長に対する、前記低反射層表面の反射率が１５％以下であることが好ましい。【００２４】
本発明のＥＵＶマスクブランクは、前記吸収体層が、窒素原子を含有するガスの合計分圧が１×１０-4Ｐａ以下の雰囲気中でＴａＢＳｉ化合物ターゲットを用いたスパッタリング法を行うことにより形成されることが好ましい。
前記ＴａＢＳｉ化合物ターゲットの組成が、Ｔａ＝５０〜９４ａｔ％、Ｓｉ＝５〜３０ａｔ％、Ｂ＝１〜２０ａｔ％であることが好ましい。【００２５】
吸収層上に低反射層が形成される場合、前記低反射層が、酸素を含む雰囲気中でＴａＢＳｉ化合物ターゲットを用いたスパッタリング法を行うことにより形成されることが好ましい。
前記ＴａＢＳｉ化合物ターゲットの組成が、Ｔａ＝５０〜９４ａｔ％、Ｓｉ＝５〜３０ａｔ％、Ｂ＝１〜２０ａｔ％であることが好ましい。
【発明の効果】
【００２６】
本発明のＥＵＶマスクブランクは、吸収体層におけるＢの含有率が低い（５ａｔ％未満）ため、吸収体層を成膜する際に、成膜速度の低下や、成膜時に放電が不安定になることによって生じる問題、具体的には、膜組成や膜厚にばらつきが生じたり、さらには成膜不能になるといった問題が生じるおそれがない。
さらに、Ｎを含有しないか、またはＮの含有率が低い（１０ａｔ％以下）ので、エッチング速度の低下やパターン検査光に対するコントラストの低下という問題が生じるおそれがない。【００２７】
本発明のＥＵＶマスクブランクは、吸収体層の結晶構造がアモルファスであるため、吸収体表面が平滑性に優れている。
また、吸収体層が、ＥＵＶ光の光線反射率、およびパターン検査光の波長域の光線反射率が低い等、ＥＵＶマスクブランクとして優れた特性を有している。【００２８】
本発明のＥＵＶマスクブランクにおいて、吸収体層上に低反射層を形成することにより、パターン検査光の波長域の光線反射率をさらに低くおさえることができ、該マスクブランクにパターン形成した後で実施されるパターン検査時のコントラストが良好である。【００２９】
本発明のＥＵＶマスクブランクにおいて、スパッタリング法によって吸収体層および低反射層を形成する際、特定の組成を有するＴａＢＳｉ化合物ターゲットを用いることにより、放電の不安定化や膜の組成や膜厚のばらつきを回避できる。
【図面の簡単な説明】
【００３０】
【図１】本発明のＥＵＶマスクブランクの１つの実施形態を示す概略断面図である。
【図２】図１に示すＥＵＶマスクブランク１の吸収体層１４（および低反射層１５）にパターン形成した状態を示している。
【符号の説明】
【００３１】
１：ＥＵＶマスクブランク
１１：基板
１２：反射層（多層反射膜）
１３：保護層
１４：吸収体層
１５：低反射層
【発明を実施するための最良の形態】
【００３２】
以下、図面を参照して本発明のＥＵＶマスクブランクを説明する。
図１は、本発明のＥＵＶマスクブランクの１つの実施形態を示す概略断面図である。図１に示すマスクブランク１は、基板１１上にＥＵＶ光を反射する反射層１２と、ＥＵＶ光を吸収する吸収体層１４とがこの順に形成されている。反射層１２と吸収体層１４との間には、吸収体層１４へのパターン形成時に反射層１２を保護するための保護層１３が形成されている。吸収体層１４上には、マスクパターンの検査に使用する検査光における低反射層１５が形成されている。但し、本発明のＥＵＶマスクブランク１において、図１に示す構成中、基板１１、反射層１２および吸収体層１４のみが必須であり、保護層１３および低反射層１５は任意の構成要素である。なお、本発明のＥＵＶマスクブランクにおいては、上記膜以外の膜を設けることは任意である。
以下、マスクブランク１の個々の構成要素について説明する。【００３３】
基板１１は、ＥＵＶマスクブランク用の基板としての特性を満たすことが要求される。そのため、基板１１は、低熱膨張係数（０±０．０５×１０-7／℃であることが好ましく、より好ましくは０±０．０３×１０-7／℃）を有し、平滑性、平坦度、およびマスクブランクまたはパターン形成後のフォトマスクの洗浄等に用いる洗浄液への耐性に優れたものが好ましい。基板１１としては、具体的には低熱膨張係数を有するガラス、例えばＳｉＯ2−ＴｉＯ2系ガラス等を用いるが、これに限定されず、β石英固溶体を析出した結晶化ガラス、石英ガラス、シリコン、金属などの基板を用いることもできる。
基板１１は、０．１５ｎｍ  ｒｍｓ以下の平滑な表面と１００ｎｍ以下の平坦度を有していることがパターン形成後のフォトマスクにおいて高反射率および転写精度が得られるために好ましい。
基板１１の大きさや厚みなどはマスクの設計値等により適宜決定されるものである。後で示す実施例では外形６インチ（１５２．４ｍｍ）角で、厚さ０．２５インチ（６．３ｍｍ）のＳｉＯ2−ＴｉＯ2系ガラスを用いた。
基板１１の反射層１２が形成される側の表面には欠点が存在しないことが好ましい。しかし、存在している場合であっても、凹状欠点および／または凸状欠点によって位相欠点が生じないように、凹状欠点の深さおよび凸状欠点の高さが２ｎｍ以下であり、かつこれら凹状欠点および凸状欠点の半値幅が６０ｎｍ以下であることが好ましい。【００３４】
反射層１２は、ＥＵＶマスクブランクの反射層として所望の特性を有するものである限り特に限定されない。ここで、反射層１２に特に要求される特性は、高ＥＵＶ光線反射率であることである。具体的には、ＥＵＶ光の波長領域の光線を反射層１２の表面に照射した際に、波長１３．５ｎｍ付近の光線反射率の最大値が６０％以上であることが好ましく、６５％以上であることがより好ましい。また、反射層１２の上に保護層１３や低反射層１５を設けた場合であっても、波長１３．５ｎｍ付近の光線反射率の最大値が６０％以上であることが好ましく、６５％以上であることがより好ましい。【００３５】
反射層１２としては、高ＥＵＶ光線反射率を達成できることから、通常は高屈折層と低屈折率層を交互に複数回積層させた多層反射膜が用いられる。反射層１２をなす多層反射膜において、高屈折率層には、Ｍｏが広く使用され、低屈折率層にはＳｉが広く使用される。すなわち、Ｍｏ／Ｓｉ多層反射膜が最も一般的である。但し、多層反射膜はこれに限定されず、Ｒｕ／Ｓｉ多層反射膜、Ｍｏ／Ｂｅ多層反射膜、Ｍｏ化合物／Ｓｉ化合物多層反射膜、Ｓｉ／Ｍｏ／Ｒｕ多層反射膜、Ｓｉ／Ｍｏ／Ｒｕ／Ｍｏ多層反射膜、Ｓｉ／Ｒｕ／Ｍｏ／Ｒｕ多層反射膜なども用いることができる。【００３６】
反射層１２をなす多層反射膜を構成する各層の膜厚および層の繰り返し単位の数は、使用する膜材料および反射層に要求されるＥＵＶ光線反射率に応じて適宜選択することができる。Ｍｏ／Ｓｉ反射膜を例にとると、ＥＵＶ光線反射率の最大値が６０％以上の反射層１２とするには、多層反射膜は膜厚２．３±０．１ｎｍのＭｏ層と、膜厚４．５±０．１ｎｍのＳｉ層とを繰り返し単位数が３０〜６０になるように積層させればよい。【００３７】
なお、反射層１２をなす多層反射膜を構成する各層は、マグネトロンスパッタリング法、イオンビームスパッタリング法など、周知の成膜方法を用いて所望の厚さになるように成膜すればよい。例えば、イオンビームスパッタリング法を用いてＳｉ／Ｍｏ多層反射膜を形成する場合、ターゲットとしてＳｉターゲットを用い、スパッタガスとしてＡｒガス（ガス圧１．３×１０-2Ｐａ〜２．７×１０-2Ｐａ）を使用して、イオン加速電圧３００〜１５００Ｖ、成膜速度０．０３〜０．３０ｎｍ／ｓｅｃで厚さ４．５ｎｍとなるようにＳｉ膜を成膜し、次に、ターゲットとしてＭｏターゲットを用い、スパッタガスとしてＡｒガス（ガス圧１．３×１０-2Ｐａ〜２．７×１０-2Ｐａ）を使用して、イオン加速電圧３００〜１５００Ｖ、成膜速度０．０３〜０．３０ｎｍ／ｓｅｃで厚さ２．３ｎｍとなるようにＭｏ膜を成膜することが好ましい。これを１周期として、Ｓｉ膜およびＭｏ膜を４０〜５０周期積層させることによりＳｉ／Ｍｏ多層反射膜が成膜される。【００３８】
反射層１２の表面が酸化されるのを防止するため、反射層１２をなす多層反射膜の最上層は酸化されにくい材料の層とすることが好ましい。酸化されにくい材料の層は反射層１２のキャップ層として機能する。キャップ層として機能する酸化されにくい材料の層の具体例としては、Ｓｉ層を例示することができる。反射層１２をなす多層反射膜がＳｉ／Ｍｏ膜である場合、最上層をＳｉ層とすることによって、該最上層をキャップ層として機能させることができる。その場合キャップ層の膜厚は、１１．０±１．０ｎｍであることが好ましい。【００３９】
保護層１３は、エッチングプロセス、通常はドライエッチングプロセスにより吸収体層１４にパターン形成する際に、反射層１２がエッチングプロセスによるダメージを受けないよう、反射層１２を保護することを目的として設けられる。したがって保護層１３の材質としては、吸収体層１４のエッチングプロセスによる影響を受けにくい、つまりこのエッチング速度が吸収体層１４よりも遅く、しかもこのエッチングプロセスによるダメージを受けにくい物質が選択される。この条件を満たす物質としては、たとえばＣｒ、Ａｌ、Ｒｕ、Ｔａおよびこれらの窒化物、ならびにＳｉＯ2、Ｓｉ3Ｎ4、Ａｌ2Ｏ3やこれらの混合物が例示される。これらの中でも、Ｒｕ化合物（ＲｕやＲｕＢ）、ＣｒＮおよびＳｉＯ2が好ましく、Ｒｕ化合物（ＲｕやＲｕＢ）が特に好ましい。
保護層１３の厚さは１〜６０ｎｍであることが好ましく、１〜１０ｎｍがより好ましい。【００４０】
保護層１３は、マグネトロンスパッタリング法、イオンビームスパッタリング法など周知の成膜方法を用いて成膜する。マグネトロンスパッタリング法によりＲｕ膜を成膜する場合、ターゲットとしてＲｕターゲットを用い、スパッタガスとしてＡｒガス（ガス圧１．０×１０-１Ｐａ〜１０×１０-１Ｐａ）を使用して投入電力３０Ｗ〜５００Ｗ、成膜速度５〜５０ｎｍ／ｍｉｎで厚さ２〜５ｎｍとなるように成膜することが好ましい。【００４１】
吸収体層１４に特に要求される特性は、ＥＵＶ光線反射率が極めて低いことである。具体的には、ＥＵＶ光の波長領域の光線を吸収体層１４の表面に照射した際に、波長１３．５ｎｍ付近の最大光線反射率が０．５％以下であることが好ましく、０．１％以下であることがより好ましい。
上記の特性を達成するため、ＥＵＶ光の吸収係数が高い材料で構成されることが好ましい。
本発明のＥＵＶマスクブランク１の吸収体層１４は、タンタル（Ｔａ）、ホウ素（Ｂ）およびケイ素（Ｓｉ）を以下に述べる特定の比率で含有することで上記の特性を達成する。【００４２】
吸収体層１４のＢの含有率は１ａｔ％以上５ａｔ％未満である。従来、吸収体層として、ＴａとＢを含む膜（ＴａＢ膜、ＴａＢＮ膜、ＴａＢＯ膜、ＴａＢＮＯ膜など）を使用した場合、膜の結晶状態をアモルファスとするには、膜のＢの含有率を５ａｔ％以上にする必要があった。しかしながら、前述したように、膜のＢの含有率を５ａｔ％以上とした場合、成膜速度が遅くなることや、膜のＢの含有率や膜厚を制御することが困難になるという問題があった。
本発明のＥＵＶマスクブランク１では、吸収体層１４がＴａ、ＢおよびＳｉを特定の比率で含有することにより、吸収体層１４のＢの含有率が５ａｔ％未満であっても、吸収体層１４の結晶状態がアモルファスとなる。
吸収体層１４のＢの含有率が１ａｔ％未満だと、吸収体層１４の結晶状態をアモルファスとするのにＳｉの添加量を増やす必要がある。具体的には、Ｓｉの含有率を２５ａｔ％超とする必要があり、ＥＵＶ光線反射率を０．５％以下とするのに必要な吸収体層の膜厚が厚くなってしまうため好ましくない。吸収体層１４のＢの含有率が５ａｔ％以上であると、成膜速度が遅くなること等の上記した問題が生じる。
吸収体層１４のＢの含有率は、１〜４．５ａｔ％であることがより好ましく、１．５〜４ａｔ％であることがさらに好ましい。１．５〜４ａｔ％であれば、成膜を安定的に行うことができるほか、マスクの必要とされる特性である平滑性等にも優れ、これらがよいバランスとなるため、非常に好ましい。【００４３】
吸収体層１４のＳｉの含有率は１〜２５ａｔ％である。吸収体層１４のＳｉの含有率が１ａｔ％未満であると、吸収体層１４の結晶状態がアモルファスにならないため好ましくない。ＳｉはＥＵＶ光の吸収係数が低い材料であるため、吸収体層１４のＳｉの含有率が２５ａｔ％超であると、ＥＵＶ光線反射率を０．５％以下とするのに必要な吸収体層の膜厚が厚くなってしまうため好ましくない。
吸収体層１４のＳｉの含有率は、１〜２０ａｔ％であることがより好ましく、２〜１５ａｔ％更に２〜８％であることがさらに好ましい。【００４４】
吸収体層１４において、ＢおよびＳｉを除いた残部はＴａ元素であることが好ましい。吸収体層１４のＴａの含有率は、６０〜８５ａｔ％であることが好ましく、６５〜８０ａｔ％であることがより好ましい。【００４５】
なお、吸収体層１４はＴａ、Ｂ、Ｓｉ以外の元素を含んでいてもよいが、ＥＵＶ光線の吸収特性等のマスクブランクとしての適性を満たす必要がある。この点から、吸収体層１４は、窒素（Ｎ）を含有しないことが好ましい。具体的には、吸収体層１４は、Ｎを含有しないか、またはＮの含有率が１０ａｔ％以下である。吸収体層１４のＮ含有率が１０ａｔ％超であると、エッチング速度の低下やパターン検査光に対するコントラストの低下という問題が生じる可能性がある。吸収体層１４のＮの含有率は、５ａｔ％以下であることがより好ましく、３ａｔ％以下であることがさらに好ましく、不可避的に含有されるものを除くと実質的にＮを含有しないことが絶縁性の点で特に好ましい。【００４６】
吸収体層１４は、上記の構成であることにより、その結晶状態はアモルファスである。本明細書において、「結晶状態がアモルファスである」と言った場合、全く結晶構造を持たないアモルファス構造となっているもの以外に、微結晶構造のものを含む。吸収体層１４が、アモルファス構造の膜または微結晶構造の膜であれば、吸収体層１４の表面が平滑性に優れている。
本発明のＥＵＶマスクブランク１では、吸収体層１４がアモルファス構造の膜または微結晶構造の膜であることにより、吸収体層１４の表面の表面粗さが０．５ｎｍ  ｒｍｓ以下である。吸収体層１４の表面の表面粗さが大きいと、吸収体層１４に形成されるパターンのエッジラフネス（Edge  Roughness）が大きくなり、パターンの寸法精度が悪くなる。パターンが微細になるに従いエッジラフネスの影響が顕著になるため、吸収体層１４の表面は平滑であることが要求される。
吸収体層１４の表面の表面粗さが０．５ｎｍ  ｒｍｓ以下であれば、吸収体層１４の表面が十分平滑であるため、エッジラフネスの影響によってパターンの寸法精度が悪化するおそれがない。吸収体層１４の表面の表面粗さは０．４ｎｍ  ｒｍｓ以下であることがより好ましく、０．３ｎｍ  ｒｍｓ以下であることがさらに好ましい。【００４７】
なお、吸収体層１４の結晶状態がアモルファスであること、すなわち、アモルファス構造であること、または微結晶構造であることは、Ｘ線回折（ＸＲＤ）法によって確認することができる。吸収体層１４の結晶状態がアモルファス構造であるか、または微結晶構造であれば、ＸＲＤ測定により得られる回折ピークにシャープなピークが見られない。【００４８】
吸収体層１４の厚さは、５０〜１００ｎｍであることが好ましく、５０〜７０ｎｍがより好ましい。上記した構成の吸収体層１４は、マグネトロンスパッタリング法やイオンビームスパッタリング法のようなスパッタリング法など、周知の成膜方法を用いて形成することができる。マグネトロンスパッタリング法を用いる場合、下記（１）〜（３）の方法で吸収体層１４を形成することができる。
（１）Ｔａターゲット、ＢターゲットおよびＳｉターゲットを使用し、アルゴン（Ａｒ）雰囲気中でこれらの個々のターゲットを同時に放電させることによって吸収体層１４を形成する。
（２）ＴａＢ化合物ターゲットおよびＳｉターゲットを用いて、これらのターゲットをアルゴン雰囲気中で同時放電させることによって吸収体層１４を形成する。
（３）ＴａＢＳｉ化合物ターゲットを用いて、この３元素が一体化されたターゲットをアルゴン雰囲気中で放電させることによって吸収体層１４を形成する。
上記（１）〜（３）の方法において、アルゴン雰囲気中とは、窒素原子を含有するガス（例えば、Ｎ2、ＮＯ等。）が実質的に存在しない環境であり、具体的には、窒素原子を含有するガスの合計分圧が１×１０-4Ｐａ以下の環境である。
なお、上述した方法のうち、２以上のターゲットを同時に放電させる方法（（１）、および（２））では、各ターゲットの投入電力を調節することによって、形成される吸収体層１４の組成を制御することができる。
上記の中でも（２）および（３）の方法が、放電の不安定化や膜の組成や膜厚のばらつきを回避できる点で好ましく、（３）の方法が特に好ましい。ＴａＢＳｉ化合物ターゲットは、その組成がＴａ＝５０〜９４ａｔ％、Ｓｉ＝５〜３０ａｔ％、Ｂ＝１〜２０ａｔ％であることが、放電の不安定化や膜の組成や膜厚のばらつきを回避できる点で特に好ましい。【００４９】
上記例示した方法で吸収体層１４を形成するには、具体的には以下の成膜条件で実施すればよい。
ＴａＢ化合物ターゲットおよびＳｉターゲットを使用する方法（２）
スパッタガス：Ａｒガス（ガス圧１．０×１０-１Ｐａ〜５０×１０-１Ｐａ、好ましくは１．０×１０-１Ｐａ〜４０×１０-１Ｐａ、より好ましくは１．０×１０-１Ｐａ〜３０×１０-１Ｐａ。）。
投入電力（各ターゲットについて）：３０〜１０００Ｗ、好ましくは５０〜７５０Ｗ、より好ましくは８０〜５００Ｗ。
成膜速度：２．０〜６０ｎｍ／ｍｉｎ、好ましくは３．５〜４５ｎｍ／ｍｉｎ、より好ましくは５〜３０ｎｍ／ｍｉｎ。
ＴａＢＳｉ化合物ターゲットを使用する方法（３）
スパッタガス：Ａｒガス（ガス圧１．０×１０-１Ｐａ〜５０×１０-１Ｐａ、好ましくは１．０×１０-１Ｐａ〜４０×１０-１Ｐａ、より好ましくは１．０×１０-１Ｐａ〜３０×１０-１Ｐａ。）。
投入電力：３０〜１０００Ｗ、好ましくは５０〜７５０Ｗ、より好ましくは８０〜５００Ｗ。
成膜速度：２．０〜６０ｎｍ／ｍｉｎ、好ましくは３．５〜４５ｎｍ／ｍｉｎ、より好ましくは５〜３０ｎｍ／ｍｉｎ。【００５０】
低反射層１５はマスクパターンの検査に使用する検査光において、低反射となるような膜で構成される。ＥＵＶマスクを作製する際、吸収体層にパターンを形成した後、このパターンが設計通りに形成されているかどうか検査する。このマスクパターンの検査では、検査光として通常２５７ｎｍ程度の光を使用した検査機が使用される。つまり、この２５７ｎｍ程度の光の反射率の差、具体的には、吸収体層１４がパターン形成により除去されて露出した面と、パターン形成により除去されずに残った吸収体層１４の表面と、の反射率の差によって検査される。ここで、前者は反射層１２の表面または保護層１３の表面であり、通常は保護層１３の表面である。したがって、検査光の波長に対する保護層１３の表面と吸収体層１４の表面との反射率の差が小さいと検査時のコントラストが悪くなり、正確な検査が出来ないことになる。【００５１】
上記した構成の吸収体層１４は、ＥＵＶ光線反射率が極めて低く、ＥＵＶマスクブランク１の吸収体層として優れた特性を有しているが、検査光の波長について見た場合、光線反射率が必ずしも十分低いとは言えない。この結果、検査光の波長での吸収体層１４の表面の反射率と保護層１３の表面の反射率との差が小さくなり、検査時のコントラストが十分得られない可能性がある。検査時のコントラストが十分得られないと、マスク検査においてパターンの欠陥を十分判別できず、正確な欠陥検査を行えないことになる。【００５２】
本発明のＥＵＶマスクブランク１では、吸収体層１４上に検査光における低反射層１５を形成することにより、検査時のコントラストが良好となる、別の言い方をすると、検査光の波長での光線反射率が極めて低くなる。具体的には、検査光の波長領域の光線を低反射層１５の表面に照射した際に、該検査光の波長の最大光線反射率が１５％以下であることが好ましく、１０％以下であることがより好ましく、５％以下であることがさらに好ましい。
低反射層１５における検査光の波長の光線反射率が１５％以下であれば、該検査時のコントラストが良好である。具体的には、保護層１３の表面における検査光の波長の反射光と、低反射層１５の表面における検査光の波長の反射光と、のコントラストが、４０％以上となる。【００５３】
本明細書において、コントラストは下記式を用いて求めることができる。
コントラスト（％）＝（（Ｒ2−Ｒ1）／（Ｒ2＋Ｒ1））×１００
ここで、検査光の波長におけるＲ2は保護層１３の表面での反射率であり、Ｒ1は低反射層１５の表面での反射率である。なお、上記Ｒ1およびＲ2は、図２に示すように、図１に示すＥＵＶマスクブランク１の吸収体層１４（および低反射層１５）にパターンを形成した状態で測定する。上記Ｒ2は、図２中、パターン形成によって吸収体層１４および低反射層１５が除去され、外部に露出した反射層１２の表面または保護層１３の表面で測定した値であり、Ｒ1はパターン形成によって除去されずに残った低反射層１５の表面で測定した値である。
本発明において、上記式で表されるコントラストが５０％以上であることがより好ましく、８０％以上であることがさらに好ましく、９０％以上であることが特に好ましい。【００５４】
低反射層１５は、上記の特性を達成するため、検査光の波長の屈折率が吸収体層１４よりも低い材料で構成され、その結晶状態がアモルファスであることが好ましい。
上記特性を達成すれば、その組成は特に限定されないが、本発明のＥＵＶマスクブランク１の低反射層１５の第１実施形態では、Ｔａ、Ｂ、Ｓｉおよび酸素（Ｏ）を以下に述べる特定の比率で含有することで上記の特性を達成する。【００５５】
低反射層１５のＢの含有率は１ａｔ％以上５ａｔ％未満である。吸収体層について上述したように、ＴａとＢを含む膜（ＴａＢ膜、ＴａＢＮ膜、ＴａＢＯ膜、ＴａＢＮＯ膜など）を使用した場合、膜の結晶状態をアモルファスとするには、膜のＢの含有率を５ａｔ％以上にする必要があった。
本発明のＥＵＶマスクブランク１では、低反射層１５がタンタル（Ｔａ）、ホウ素（Ｂ）、ケイ素（Ｓｉ）および酸素（Ｏ）を特定の比率で含有することにより、低反射層１５のＢの含有率が５ａｔ％未満であっても該低反射層の結晶状態がアモルファスとなる。
低反射層１５のＢの含有率が１ａｔ％未満だと、低反射層１５の結晶状態をアモルファスとするのにＳｉの添加量を増やす必要がある。具体的には、Ｓｉの含有率を２５ａｔ％超とする必要があり、吸収体層１４のＳｉの含有率や膜厚にもよるが、ＥＵＶ光線反射率を０．５％以下とするのに必要な吸収体層１４および低反射層１５の膜厚の合計が大きくなってしまうため好ましくない。低反射層１５のＢの含有率が５ａｔ％以上であると、成膜速度が遅くなること等、吸収体層１４について記載したのと同様の問題が生じる。
低反射層１５のＢの含有率は、１〜４．５ａｔ％であることがより好ましく、１．５〜４ａｔ％であることがさらに好ましい。【００５６】
低反射層１５のＳｉの含有率は１〜２５ａｔ％である。低反射層１５のＳｉの含有率が１ａｔ％未満であると、低反射層１５の結晶状態がアモルファスにならない。ＳｉはＥＵＶ光の吸収係数が低い材料であるため、低反射層１５のＳｉの含有率が２５ａｔ％超であると、吸収体層１４のＳｉの含有率や膜厚にもよるが、ＥＵＶ光線反射率を０．５％以下とするのに必要な吸収体層１４および低反射層１５の膜厚の合計が大きくなってしまうため好ましくない。
低反射層１５のＳｉ濃度は、１〜２０ａｔ％であることがより好ましく、２〜１０ａｔ％であることがさらに好ましい。【００５７】
上記の低反射層１５において、ＢおよびＳｉを除いた残部はＴａおよびＯである。低反射層１５におけるＴａとＯとの組成比（Ｔａ：Ｏ）は７：２〜１：２である。上記組成比よりもＴａの割合が高いと、パターン検査光の波長域の光線反射率を十分低くすることができない。一方、上記組成比よりもＯの割合が高い場合、絶縁性が高くなり、電子線照射によりチャージアップ（帯電）が生じる。膜密度が下がり、低反射層１５の絶縁性が増し、低反射層１５に電子線描画する際にチャージアップが起こるので好ましくない。なお、低反射層１５は、吸収体層１４よりも膜厚が薄く、チャージアップは比較的起こりにくい。このため、吸収体層１４に比べてＯの含有率の上限が緩やかである。
低反射層１５におけるＴａとＯとの含有比（Ｔａ：Ｏ）は７：２〜１：１であることが好ましく、２：１〜１：１であることがさらに好ましい。【００５８】
本発明のＥＵＶマスクブランク１において、低反射層１５はＴａ、Ｂ、ＳｉおよびＯに加えてＮを含有してもよい。
すなわち、本発明のＥＵＶマスクブランク１において、低反射層１５の第２実施形態は、Ｔａ、Ｂ、Ｓｉ、ＯおよびＮを以下に述べる特定の比率で含有することで上記の特性を達成する。
なお、低反射層１５がＮを含有することにより、低反射層１５の表面の平滑性が向上すると考えられる。
以下、本明細書において、低反射層の第１実施形態を低反射層（ＴａＢＳｉＯ）、第２実施形態を低反射層（ＴａＢＳｉＯＮ）と記載することで両者を区別する。なお、低反射層の材料であるＴａＢＳｉＯは絶縁性であるが、低反射層は通常膜厚が薄いので、電子線描画におけるチャージアップの問題はほとんど生じない。【００５９】
低反射層（ＴａＢＳｉＯＮ）のＢの含有率は１ａｔ％以上５ａｔ％未満である。低反射層１５のＢの含有率が１ａｔ％未満だと、低反射層１５の結晶状態をアモルファスとするのにＳｉの添加量を増やす必要がある。具体的には、Ｓｉの含有率を２５ａｔ％超とする必要があり、吸収体層１４のＳｉの含有率や膜厚にもよるが、ＥＵＶ光線反射率を０．５％以下とするのに必要な吸収体層１４および低反射層１５の膜厚の合計が大きくなってしまうため好ましくない。低反射層１５のＢの含有率が５ａｔ％以上であると、成膜速度が遅くなること等、吸収体層１４について記載したのと同様の問題が生じる。
低反射層（ＴａＢＳｉＯＮ）のＢの含有率は、１〜４．５ａｔ％であることがより好ましく、２〜４ａｔ％であることがさらに好ましい。【００６０】
低反射層（ＴａＢＳｉＯＮ）のＳｉの含有率は１〜２５ａｔ％である。低反射層（ＴａＢＳｉＯＮ）のＳｉの含有率が１ａｔ％未満であると、低反射層（ＴａＢＳｉＯＮ）の結晶状態がアモルファスにならない。ＳｉはＥＵＶ光の吸収係数が低い材料であるため、低反射層１５のＳｉの含有率が２５ａｔ％超であると、吸収体層１４のＳｉの含有率や膜厚にもよるが、ＥＵＶ光線反射率を０．５％以下とするのに必要な吸収体層１４および低反射層１５の膜厚の合計が大きくなってしまうため好ましくない。
低反射層（ＴａＢＳｉＯＮ）のＳｉの含有率は、１〜２０ａｔ％であることがより好ましく、２〜１０ａｔ％であることがさらに好ましい。【００６１】
低反射層（ＴａＢＳｉＯＮ）において、ＢおよびＳｉを除いた残部はＴａ、ＯおよびＮである。低反射層（ＴａＢＳｉＯＮ）におけるＴａとＯおよびＮとの組成比（Ｔａ：（Ｏ＋Ｎ））は７：２〜１：２である。上記組成比よりもＴａの割合が高いと、パターン検査光の波長域の光線反射率を十分低くすることができない。一方、上記組成比よりもＯおよびＮとの割合が高い場合、低反射層（ＴａＢＳｉＯＮ）の耐酸性が低下する、低反射層（ＴａＢＳｉＯＮ）の絶縁性が増し低反射層（ＴａＢＳｉＯＮ）に電子線描画する際にチャージアップが起こる等の問題が生じる。
低反射層（ＴａＢＳｉＯＮ）におけるＴａとＯおよびＮとの組成比（Ｔａ：（Ｏ＋Ｎ））は７：２〜１：１であることが好ましく、２：１〜１：１であることがさらに好ましい。【００６２】
低反射層（ＴａＢＳｉＯ），低反射層（ＴａＢＳｉＯＮ）は、上記の構成であることにより、その結晶状態はアモルファスであり、その表面が平滑性に優れている。具体的には、低反射層（ＴａＢＳｉＯ），低反射層（ＴａＢＳｉＯＮ）の表面の表面粗さが０．５ｎｍ  ｒｍｓ以下である。
上記したように、エッジラフネスの影響によってパターンの寸法精度の悪化が防止するため、吸収体層表面は平滑であることが要求される。低反射層（ＴａＢＳｉＯ），低反射層（ＴａＢＳｉＯＮ）は、該吸収体層上に形成されるため、同様の理由から、その表面は平滑であることが要求される。
低反射層（ＴａＢＳｉＯ），低反射層（ＴａＢＳｉＯＮ）の表面の表面粗さが０．５ｎｍ  ｒｍｓ以下であれば、低反射層（ＴａＢＳｉＯ），低反射層（ＴａＢＳｉＯＮ）の表面が十分平滑であるため、エッジラフネスの影響によってパターンの寸法精度が悪化するおそれがない。低反射層１５の表面の表面粗さは０．４ｎｍ  ｒｍｓ以下であることがより好ましく、０．３ｎｍ  ｒｍｓ以下であることがさらに好ましい。
低反射層として、Ｎを含有させること、すなわち低反射層（ＴａＢＳｉＯ）よりも低反射層（ＴａＢＳｉＯＮ）が平滑性の点で好ましい。【００６３】
なお、低反射層（ＴａＢＳｉＯ），低反射層（ＴａＢＳｉＯＮ）の結晶状態がアモルファスであること、すなわち、アモルファス構造であること、または微結晶構造であることは、Ｘ線回折（ＸＲＤ）法によって確認することができる。低反射層（ＴａＢＳｉＯ），低反射層（ＴａＢＳｉＯＮ）の結晶状態がアモルファス構造であるか、または微結晶構造であれば、ＸＲＤ測定により得られる回折ピークにシャープなピークが見られない。【００６４】
吸収体層上に低反射層（ＴａＢＳｉＯ），低反射層（ＴａＢＳｉＯＮ）を形成する場合、吸収体層と低反射層（ＴａＢＳｉＯ），低反射層（ＴａＢＳｉＯＮ）との合計膜厚が５５〜１３０ｎｍであることが好ましい。また、低反射層（ＴａＢＳｉＯ），低反射層（ＴａＢＳｉＯＮ）の膜厚が吸収体層の膜厚よりも大きいと、吸収体層でのＥＵＶ光吸収特性が低下するおそれがあるので、低反射層（ＴａＢＳｉＯ），低反射層（ＴａＢＳｉＯＮ）の膜厚は吸収体層の膜厚よりも小さいことが好ましい。このため、低反射層（ＴａＢＳｉＯ），低反射層（ＴａＢＳｉＯＮ）の厚さは５〜３０ｎｍであることが好ましく、１０〜２０ｎｍであることがより好ましい。【００６５】
低反射層（ＴａＢＳｉＯ），低反射層（ＴａＢＳｉＯＮ）は、マグネトロンスパッタリング法やイオンビームスパッタリング法のようなスパッタリング法など、周知の成膜方法を用いて形成することができる。マグネトロンスパッタリング法を用いる場合、下記（１）〜（３）の方法で低反射層（ＴａＢＳｉＯ）を形成することができる。
（１）Ｔａターゲット、ＢターゲットおよびＳｉターゲットを使用し、アルゴン（Ａｒ）で希釈した酸素（Ｏ2）雰囲気中でこれらの個々のターゲットを同時に放電させることによって低反射層（ＴａＢＳｉＯ）を形成する。
（２）ＴａＢ化合物ターゲットおよびＳｉターゲットを用いて、これらのターゲットをアルゴンで希釈した酸素雰囲気中で同時放電させることによって低反射層（ＴａＢＳｉＯ）を形成する。
（３）ＴａＢＳｉ化合物ターゲットを用いて、この３元素が一体化されたターゲットをアルゴンで希釈した酸素雰囲気中で放電させることによって低反射層（ＴａＢＳｉＯ）を形成する。
なお、上述した方法のうち、２以上のターゲットを同時に放電させる方法（（１）、および（２））では、各ターゲットの投入電力を調節することによって、形成される低反射層（ＴａＢＳｉＯ）の組成を制御することができる。
上記の中でも（２）および（３）の方法が、放電の不安定化や膜の組成や膜厚のばらつきを回避できる点で好ましく、（３）の方法が特に好ましい。ＴａＢＳｉ化合物ターゲットは、その組成がＴａ＝５０〜９４ａｔ％、Ｓｉ＝５〜３０ａｔ％、Ｂ＝１〜２０ａｔ％であることが、放電の不安定化や膜の組成や膜厚のばらつきを回避できる点で特に好ましい。
低反射層（ＴａＢＳｉＯＮ）を形成する場合、アルゴンで希釈した酸素雰囲気の代わりにアルゴンで希釈した酸素・窒素混合ガス雰囲気で、上記と同様の手順を実施すればよい。これによって、上記したのと同様に、ＴａＢＳｉＯＮ膜の生産性を向上でき、かつ組成や膜厚のばらつきを最小限に抑えることが可能となる。【００６６】
上記の方法で低反射層（ＴａＢＳｉＯ）を形成するには、具体的には以下の成膜条件で実施すればよい。
ＴａＢ化合物ターゲットおよびＳｉターゲットを使用する方法（２）
スパッタガス：ＡｒとＯ2の混合ガス（Ｏ2ガス濃度３〜８０ｖｏｌ％、好ましくは５〜３０ｖｏｌ％、より好ましくは８〜１５ｖｏｌ％。ガス圧１．０×１０-１Ｐａ〜５０×１０-１Ｐａ、好ましくは１．０×１０-１Ｐａ〜４０×１０-１Ｐａ、より好ましくは１．０×１０-１Ｐａ〜３０×１０-１Ｐａ。）。
投入電力（各ターゲットについて）：３０〜１０００Ｗ、好ましくは５０〜７５０Ｗ、より好ましくは８０〜５００Ｗ。
成膜速度：２．０〜６０ｎｍ／ｍｉｎ、好ましくは３．５〜４５ｎｍ／ｍｉｎ、より好ましくは５〜３０ｎｍ／ｍｉｎ。
ＴａＢＳｉ化合物ターゲットを使用する方法（３）
スパッタガス：ＡｒとＯ2の混合ガス（Ｏ2ガス濃度３〜８０ｖｏｌ％、好ましくは５〜３０ｖｏｌ％、より好ましくは８〜１５ｖｏｌ％。ガス圧１．０×１０-１Ｐａ〜５０×１０-１Ｐａ、好ましくは１．０×１０-１Ｐａ〜４０×１０-１Ｐａ、より好ましくは１．０×１０-１Ｐａ〜３０×１０-１Ｐａ。）。
投入電力：３０〜１０００Ｗ、好ましくは５０〜７５０Ｗ、より好ましくは８０〜５００Ｗ。
成膜速度：２．０〜５０ｎｍ／ｍｉｎ、好ましくは２．５〜３５ｎｍ／ｍｉｎ、より好ましくは５〜２５ｎｍ／ｍｉｎ。【００６７】
上記の方法で低反射層（ＴａＢＳｉＯＮ）を形成するには、具体的には以下の成膜条件で実施すればよい。
ＴａＢ化合物ターゲットおよびＳｉターゲットを使用する方法（２）
スパッタガス：ＡｒとＯ2とＮ2の混合ガス（Ｏ2ガス濃度５〜３０体積％、Ｎ2ガス濃度５〜３０体積％、好ましくはＯ2ガス濃度６〜２５体積％、Ｎ2ガス濃度６〜２５体積％、より好ましくはＯ2ガス濃度１０〜２０体積％、Ｎ2ガス濃度１５〜２５体積％。ガス圧１．０×１０-2Ｐａ〜５０×１０-2Ｐａ、好ましくは１．０×１０-2Ｐａ〜４０×１０-2Ｐａ、より好ましくは１．０×１０-2Ｐａ〜３０×１０-2Ｐａ。）。
投入電力（各ターゲットについて）：３０〜１０００Ｗ、好ましくは５０〜７５０Ｗ、より好ましくは８０〜５００Ｗ。
成膜速度：２．０〜５０ｎｍ／ｍｉｎ、好ましくは２．５〜３５ｎｍ／ｍｉｎ、より好ましくは５〜２５ｎｍ／ｍｉｎ。
ＴａＢＳｉ化合物ターゲットを使用する方法（３）
スパッタガス：ＡｒとＯ2とＮ2の混合ガス（Ｏ2ガス濃度５〜３０体積％、Ｎ2ガス濃度５〜３０体積％、好ましくはＯ2ガス濃度６〜２５体積％、Ｎ2ガス濃度６〜２５体積％、より好ましくはＯ2ガス濃度１０〜２０体積％、Ｎ2ガス濃度１５〜２５体積％。ガス圧１．０×１０-2Ｐａ〜５０×１０-2Ｐａ、好ましくは１．０×１０-2Ｐａ〜４０×１０-2Ｐａ、より好ましくは１．０×１０-2Ｐａ〜３０×１０-2Ｐａ。）。
投入電力：３０〜１０００Ｗ、好ましくは５０〜７５０Ｗ、より好ましくは８０〜５００Ｗ。
成膜速度：２．０〜５０ｎｍ／ｍｉｎ、好ましくは２．５〜３５ｎｍ／ｍｉｎ、より好ましくは５〜２５ｎｍ／ｍｉｎ。【００６８】
なお、本発明のＥＵＶマスクブランク１において、吸収体層１４上に低反射層１５を形成することが好ましいのは、パターンの検査光の波長とＥＵＶ光の波長とが異なるからである。したがって、パターンの検査光としてＥＵＶ光（１３．５ｎｍ付近）を使用する場合、吸収体層１４上に低反射層１５を形成する必要はないと考えられる。検査光の波長は、パターン寸法が小さくなるに伴い短波長側にシフトする傾向があり、将来的には１９３ｎｍ、さらには１３．５ｎｍにシフトすることも考えられる。検査光の波長が１３．５ｎｍである場合、吸収体層１４上に低反射層１５を形成する必要はないと考えられる。【００６９】
本発明のＥＵＶマスクブランク１は、反射層１２、保護層１３、吸収体層１４および低反射層１５以外に、ＥＵＶマスクブランクの分野において公知の機能膜を有していてもよい。このような機能膜の具体例としては、例えば、特表２００３−５０１８２３号公報に記載されているものように、基板の静電チャッキングを促すために、基板の裏面側に施される高誘電性コーティングが挙げられる。ここで、基板の裏面とは、図１の基板１１において、反射層１２が形成されている側とは反対側の面を指す。このような目的で基板の裏面に施す高誘電性コーティングは、シート抵抗が１００Ω／□以下となるように、構成材料の電気伝導率と厚さを選択する。高誘電性コーティングの構成材料としては、公知の文献に記載されているものから広く選択することができる。例えば、特表２００３−５０１８２３号公報に記載の高誘電率のコーティング、具体的には、シリコン、ＴｉＮ、モリブデン、クロム、またはＴａＳｉからなるコーティングを適用することができる。高誘電性コーティングの厚さは、例えば１０〜１０００ｎｍとすることができる。
高誘電性コーティングは、公知の成膜方法、例えば、マグネトロンスパッタリング法、イオンビームスパッタリング法といったスパッタリング法、ＣＶＤ法、真空蒸着法、電解メッキ法を用いて形成することができる。
【実施例】
【００７０】
以下、実施例を用いて本発明をさらに説明するが、これらに限定して解釈されるものではない。
実施例１
本実施例では、図１に示すＥＵＶマスクブランク１を作製した。但し、実施例１のＥＵＶマスクブランク１では、吸収体層１４上に低反射層１５を形成しなかった。
成膜用の基板１１として、ＳｉＯ2−ＴｉＯ2系のガラス基板（外形６インチ（１５２．４ｍｍ）角、厚さが６．３ｍｍ）を使用した。このガラス基板の熱膨張率は０．０２×１０-7／℃、ヤング率は６７ＧＰａ、ポアソン比は０．１７、比剛性は３．０７×１０7ｍ2／ｓ2である。このガラス基板を研磨により、表面粗さが（自乗平均面粗さ）が０．１５ｎｍ  ｒｍｓ以下の平滑な表面と１００ｎｍ以下の平坦度にした。【００７１】
基板１１の裏面側には、マグネトロンスパッタリング法を用いて厚さ１００ｎｍのＣｒ膜を成膜することによって、シート抵抗１００Ω／□の高誘電性コーティングを施した。
平板形状をした通常の静電チャックに、形成したＣｒ膜を用いて基板１１（外形６インチ（１５２．４ｍｍ）角、厚さ６．３ｍｍ）を固定して、該基板１１の表面上にイオンビームスパッタリング法を用いてＳｉ膜およびＭｏ膜を交互に成膜することを４０周期繰り返すことにより、合計膜厚２７２ｎｍ（（４．５ｎｍ＋２．３ｎｍ）×４０）のＳｉ／Ｍｏ多層反射膜（反射層１２）を形成した。
さらに、Ｓｉ／Ｍｏ多層反射膜（反射層１２）上に、イオンビームスパッタリング法を用いてＲｕ膜（膜厚２．５ｎｍ）と成膜することにより、保護層１３を形成した。【００７２】
Ｓｉ膜、Ｍｏ膜およびＲｕ膜の成膜条件は以下の通りである。
Ｓｉ膜の成膜条件
ターゲット：Ｓｉターゲット（ホウ素ドープ）
スパッタガス：Ａｒガス（ガス圧０．０２Ｐａ）
電圧：７００Ｖ
成膜速度：０．０７７ｎｍ／ｓｅｃ
膜厚：４．５ｎｍ
Ｍｏ膜の成膜条件
ターゲット：Ｍｏターゲット
スパッタガス：Ａｒガス（ガス圧０．０２Ｐａ）
電圧：７００Ｖ
成膜速度：０．０６４ｎｍ／ｓｅｃ
膜厚：２．３ｎｍ
Ｒｕ膜の成膜条件
ターゲット：Ｒｕターゲット
スパッタガス：Ａｒガス（ガス圧０．０２Ｐａ）
電圧：５００Ｖ
成膜速度：０．０２３ｎｍ／ｓｅｃ
膜厚：２．５ｎｍ【００７３】
次に、保護層１３上に、吸収体層１４としてＴａＢＳｉ層を、マグネトロンスパッタリング法を用いて形成することにより、基板１１上に反射層１２、保護層１３および吸収体層１４がこの順で形成されたＥＵＶマスクブランク１を得た。
ＴａＢＳｉ層の成膜条件は以下の通りである。
ＴａＢＳｉ層の成膜条件
ターゲット：ＴａＢＳｉ化合物ターゲット（組成比：Ｔａ８０ａｔ％、Ｂ１０ａｔ％、Ｓｉ１０ａｔ％）
スパッタガス：Ａｒガス（ガス圧：０．３Ｐａ）
投入電力：１５０Ｗ
成膜速度：０．１０ｎｍ／ｓｅｃ
膜厚：６０ｎｍ【００７４】
上記の手順で得られるＥＵＶマスクブランクの吸収体層に対し下記の評価（１）〜（４）を実施した。
（１）膜組成
吸収体層（ＴａＢＳｉ膜）の組成を、Ｘ線光電子分光装置（Ｘ−ｒａｙ  Ｐｈｏｔｏｅｌｅｃｔｒｏｎ  Ｓｐｅｃｔｒｏｍｅｔｅｒ）（ＰＥＲＫＩＮ  ＥＬＥＭＥＲ−ＰＨＩ社製：番号５５００）を用いて測定した。吸収体層の組成比（ａｔ％）は、Ｔａ：Ｂ：Ｓｉ＝９２：３：５（Ｔａの含有率が９２ａｔ％、Ｂの含有率が３ａｔ％、Ｓｉの含有率が５ａｔ％）である。なお、Ｎは検出されなかった。【００７５】
（２）結晶構造
吸収体層（ＴａＢＳｉ膜）の結晶構造を、Ｘ線回折装置（Ｘ−Ｒａｙ  Ｄｉｆｆｒａｃｔｍｅｔｅｒ）（ＲＩＧＡＫＵ社製）で確認した。得られる回折ピークにはシャープなピークが見られないことから、吸収体層の結晶構造がアモルファス構造または微結晶構造であることを確認した。【００７６】
（３）表面粗さ
吸収体層（ＴａＢＳｉ膜）の表面粗さを、ＪＩＳ−Ｂ０６０１（１９９４年）に準拠して、原子間力顕微鏡（Ａｔｏｍｉｃ  Ｆｏｒｃｅ  Ｍｉｃｒｏｓｃｏｐｅ）（セイコーインスツルメンツ社製：番号ＳＰＩ３８００）を用いて確認した。吸収体層の表面粗さは０．１５ｎｍ  ｒｍｓであった。【００７７】
（４）抵抗値
吸収体層（ＴａＢＳｉ膜）の抵抗値を四探針測定器（三菱油化社製：ＬｏｒｅｓｔａＡＰ  ＭＣＰ−Ｔ４００）を用いて測定したところ２．０×１０-4Ω・ｃｍであった。【００７８】
実施例２
本実施例では、吸収体層１４上に低反射層１５が形成されたＥＵＶマスクブランク１を作製した。
本実施例において、保護層１３上に吸収体層１４を形成する手順までは実施例１と同様に実施した。吸収体層１４上に、波長２５７ｎｍの検査光に対する低反射層１５としてＴａＢＳｉＯＮ膜を、マグネトロンスパッタリング法を用いて形成した。低反射層の組成比（ａｔ％）は、実施例１と同様の方法で測定した結果、Ｔａ：Ｂ：Ｓｉ：Ｎ：Ｏ＝４０：３：１０：１０：３７である。
ＴａＢＳｉＯＮ膜の成膜条件は以下の通りである。
ＴａＢＳｉＯＮ層の成膜条件
ターゲット：ＴａＢＳｉターゲット（組成比：Ｔａ８０ａｔ％、Ｂ１０ａｔ％、Ｓｉ１０ａｔ％）
スパッタガス：ＡｒとＮ2とＯ2の混合ガス（Ａｒ：５５体積％、Ｎ2：１９体積％、Ｏ2：２６体積％、ガス圧：０．３Ｐａ）
投入電力：１５０Ｗ
成膜速度：０．０６ｎｍ／ｓｅｃ
膜厚：１０ｎｍ【００７９】
上記の手順で得られるＥＵＶマスクブランクの低反射層に対し下記の評価（５）および（６）を実施した。
（５）反射特性（コントラスト評価）
実施例１において、保護層（Ｒｕ層）１３まで形成した段階で、該保護層１３の表面におけるパターン検査光（波長２５７ｎｍ）の反射率を、分光光度計を用いて測定した。また、実施例２で低反射層（ＴａＢＳｉＯＮ）１５を形成した後、該低反射層表面におけるパターン検査光の反射率を測定した。その結果、保護層１３の表面での反射率は６０．０％であり、低反射層１５の表面の反射率は１．３％であった。これらの結果と上記した式を用いてコントラストを求めたところ９５．７％であり、検査光に対するコントラストに優れていることが確認された。
得られたＥＵＶマスクブランク１について、低反射層１５の表面にＥＵＶ光（波長１３．５ｎｍ）を照射してＥＵＶ光の反射率を測定した。その結果、ＥＵＶ光の反射率は０．４％であり、ＥＵＶ吸収特性に優れていることが確認された。【００８０】
（６）エッチング特性
エッチング特性については、上記手順で作製されたＥＵＶマスクブランクを用いて評価する代わりに以下の方法で評価した。
ＲＦプラズマエッチング装置の試料台（４インチ石英基板）上に、試料として下記に記載の方法でＲｕ膜またはＴａＢＳｉ膜が各々成膜されたＳｉチップ（１０ｍｍ×３０ｍｍ）を設置した。この状態で試料台に設置されたＳｉチップのＲｕ膜またはＴａＮＢＳｉ膜を以下の条件でＲＦプラズマエッチングした。
バイアスＲＦ：５０Ｗ
エッチング時間：１２０ｓｅｃ
トリガー圧力：３Ｐａ
エッチング圧力：１Ｐａ
エッチングガス：Ｃｌ2／Ａｒ
ガス流量（Ｃｌ2／Ａｒ）：２０／８０ｓｃｃｍ
電極基板間距離：５５ｍｍ【００８１】
Ｒｕ膜の成膜は、イオンビームスパッタリング法により、以下の成膜条件で実施した。
Ｒｕ膜の成膜条件
ターゲット：Ｒｕターゲット
スパッタガス：Ａｒガス（ガス圧：２ｍＴｏｒｒ、流量：１５ｓｃｃｍ）
出力：１５０Ｗ
成膜速度：０．０２３ｎｍ／ｓｅｃ
膜厚：２．５ｎｍ【００８２】
ＴａＢＳｉ膜は、ＴａＢＳｉターゲットを用いてマグネトロンスパッタリング法を実施することにより成膜した。
ＴａＢＳｉ膜の成膜条件は以下の通りである。
ＴａＢＳｉ層の成膜条件
ターゲット：ＴａＢＳｉ化合物ターゲット（組成比：Ｔａ８０ａｔ％、Ｂ１０ａｔ％、Ｓｉ１０ａｔ％）
スパッタガス：Ａｒガス（ガス圧：０．３Ｐａ）
投入電力：１５０Ｗ
成膜速度：０．１０ｎｍ／ｓｅｃ
膜厚：６０ｎｍ【００８３】
上記条件で成膜したＲｕ膜、およびＴａＢＳｉ膜についてエッチング速度を求め、下記式を用いてエッチング選択比を求めた。
エッチング選択比
＝（ＴａＢＳｉ膜のエッチング速度）／（Ｒｕ膜のエッチング速度）
Ｒｕ層のエッチング速度は１．４ｎｍ／ｍｉｎであり、ＴａＢＳｉ膜のエッチング速度は１８．７ｎｍ／ｍｉｎであった。保護層１３とのエッチング選択比は、１０以上が望ましいが、上記式から求めたエッチング選択比は１３．４であり、十分な選択比を有していた。【００８４】
実施例３
本実施例では、吸収体層１４を、ターゲット組成を変えて作製した以外は実施例１と同様である。但し、実施例３のＥＵＶマスクブランク１では、吸収体層１４上に低反射層１５を形成しなかった。【００８５】
実施例１と同様に、保護層１３まで成膜した基板上に、吸収体層１４としてＴａＢＳｉ層を、マグネトロンスパッタリング法を用いて形成することにより、基板１１上に反射層１２、保護層１３および吸収体層１４がこの順で形成されたＥＵＶマスクブランク１を得た。
ＴａＢＳｉ層の成膜条件は以下の通りである。
ＴａＢＳｉ層の成膜条件
ターゲット：ＴａＢＳｉ化合物ターゲット（組成比：Ｔａ８５ａｔ％、Ｂ１０ａｔ％、Ｓｉ５ａｔ％）
スパッタガス：Ａｒガス（ガス圧：０．３Ｐａ）
投入電力：１５０Ｗ
成膜速度：０．１０ｎｍ／ｓｅｃ
膜厚：６０ｎｍ【００８６】
上記の手順で得られるＥＵＶマスクブランクの吸収体層に対し下記の評価（１）〜（４）を実施した。
（１）膜組成
吸収体層（ＴａＢＳｉ膜）の組成を、実施例１と同様の方法で測定した結果、吸収体層の組成比（ａｔ％）は、Ｔａ：Ｂ：Ｓｉ＝９４：３：３（Ｔａの含有率が９４ａｔ％、Ｂの含有率が３ａｔ％、Ｓｉの含有率が３ａｔ％）である。なお、Ｎは検出されなかった。【００８７】
（２）結晶構造
吸収体層（ＴａＢＳｉ膜）の結晶構造を、実施例１と同様の方法で測定した結果、得られる回折ピークにはシャープなピークが見られないことから、吸収体層の結晶構造がアモルファス構造または微結晶構造であることを確認した。【００８８】
（３）表面粗さ
吸収体層（ＴａＢＳｉ膜）の表面粗さを、実施例１と同様の方法で測定した結果、吸収体層の表面粗さは０．２０ｎｍ  ｒｍｓであった。【００８９】
（４）抵抗値
吸収体層（ＴａＢＳｉ膜）の抵抗値を実施例１と同様の方法で測定した結果、１．５×１０-4Ω・ｃｍであった。【００９０】
実施例４
本実施例では、吸収体１４上に低反射層１５が形成されたＥＵＶマスクブランク１を作製した。
本実施例において、保護層１３上に吸収体層１４を形成する手順までは実施例３と同様に実施した。吸収体層１４上に、波長２５７ｎｍの検査光に対する低反射層１５としてＴａＢＳｉＯＮ膜を、マグネトロンスパッタリング法を用いて形成した。低反射層の組成比（ａｔ％）は、実施例１と同様の方法で測定した結果、Ｔａ：Ｂ：Ｓｉ：Ｎ：Ｏ＝４５：３：５：１０：３７である。
ＴａＢＳｉＯＮ膜の成膜条件は以下の通りである。
ＴａＢＳｉＯＮ層の成膜条件
ターゲット：ＴａＢＳｉターゲット（組成比：Ｔａ８５ａｔ％、Ｂ１０ａｔ％、Ｓｉ５ａｔ％）
スパッタガス：ＡｒとＮ2とＯ2の混合ガス（Ａｒ：５５体積％、Ｎ2：１９体積％、Ｏ2：２６体積％、ガス圧：０．３Ｐａ）
投入電力：１５０Ｗ
成膜速度：０．０６ｎｍ／ｓｅｃ
膜厚：１０ｎｍ【００９１】
上記の手順で得られるＥＵＶマスクブランクの低反射層に対し下記の評価（５）および（６）を実施した。
（５）反射特性（コントラスト評価）
実施例３において、反射特性を実施例２と同様の方法で測定した結果、保護層１３層表面での反射率は６０．０％であり、低反射層１５表面の反射率は１．５％であった。これらの結果と上記した式を用いてコントラストを求めたところ９５．１％であり、検査光に対するコントラストに優れていることが確認された。
得られたＥＵＶマスクブランク１について、実施例２と同様の方法で測定した結果、ＥＵＶ光の反射率は０．３％であり、ＥＵＶ吸収特性に優れていることが確認された。【００９２】
（６）エッチング特性
エッチング特性は、実施例２と同様の方法で評価した。
ＴａＢＳｉ膜の成膜条件は以下の通りである。
ＴａＢＳｉ層の成膜条件
ターゲット：ＴａＢＳｉ化合物ターゲット（組成比：Ｔａ８５ａｔ％、Ｂ１０ａｔ％、Ｓｉ５ａｔ％）
スパッタガス：Ａｒガス（ガス圧：０．３Ｐａ）
投入電力：１５０Ｗ
成膜速度：０．１０ｎｍ／ｓｅｃ
膜厚：６０ｎｍ【００９３】
上記条件で成膜したＲｕ膜、およびＴａＢＳｉ膜についてエッチング速度を求め、下記式を用いてエッチング選択比を求めた。
Ｒｕ層のエッチング速度は１．４ｎｍ／ｍｉｎであり、ＴａＢＳｉ膜のエッチング速度は１９．０ｎｍ／ｍｉｎであった。保護層１３とのエッチング選択比は、１０以上が望ましいが、上記式から求めたエッチング選択比は１３．６であり、十分な選択比を有していた。
比較例１
比較例１は、吸収体層が窒素（Ｎ）を含むタンタルホウ素ケイ素合金の窒化物（ＴａＢＳｉＮ）膜であること以外は、実施例１と同様の手順で実施した。ＴａＢＳｉＮ膜は、ＴａＢＳｉターゲット（Ｔａ：Ｂ：Ｓｉ＝８０ａｔ％：１０ａｔ％：１０ａｔ％）を用い、以下の条件で成膜した。
ＴａＢＳｉＮ層の成膜条件
ターゲット：ＴａＢＳｉ化合物ターゲット（組成比：Ｔａ８０ａｔ％、Ｂ１０ａｔ％、Ｓｉ１０ａｔ％）
スパッタガス：ＡｒとＮ2の混合ガス（Ａｒ：８６体積％、Ｎ2：１４体積％、ガス圧：０．３Ｐａ）
投入電力：１５０Ｗ
成膜速度：０．０９５ｎｍ／ｓｅｃ
膜厚：６０ｎｍ【００９４】
上記の手順で得られる吸収体層（ＴａＢＳｉＮ膜）に対し下記の評価（１）〜（４）を実施した。
（１）膜組成
吸収体層（ＴａＢＳｉＮ膜）の組成を、Ｘ線光電子分光装置（Ｘ−ｒａｙ  Ｐｈｏｔｏｅｌｅｃｔｒｏｎ  Ｓｐｅｃｔｒｏｍｅｔｅｒ）（ＰＥＲＫＩＮ  ＥＬＥＭＥＲ−ＰＨＩ社製：番号５５００）を用いて測定した。吸収体層の組成比（ａｔ％）は、Ｔａ：Ｂ：Ｓｉ：Ｎ＝７０：３：１０：１７（Ｔａの含有率が７０ａｔ％、Ｂの含有率が３ａｔ％、Ｓｉの含有率が１０ａｔ％、Ｎの含有率が１７ａｔ％）である。【００９５】
（２）結晶構造
吸収体層（ＴａＢＳｉＮ膜）の結晶構造を、Ｘ線回折装置（Ｘ−Ｒａｙ  Ｄｉｆｆｒａｃｔｍｅｔｅｒ）（ＲＩＧＡＫＵ社製）で確認した。得られる回折ピークにはシャープなピークが見られないことから、吸収体層の結晶構造がアモルファス構造または微結晶構造であることを確認した。【００９６】
（３）表面粗さ
吸収体層（ＴａＢＳｉＮ膜）の表面粗さを、ＪＩＳ−Ｂ０６０１（１９９４年）に準拠して、原子間力顕微鏡（Ａｔｏｍｉｃ  Ｆｏｒｃｅ  Ｍｉｃｒｏｓｃｏｐｅ）（セイコーインスツルメンツ社製：番号ＳＰＩ３８００）を用いて確認した。吸収体層の表面粗さは０．１６ｎｍ  ｒｍｓであった。【００９７】
実施例２と同様の手順で、吸収体層（ＴａＢＳｉＮ膜）１４上に低反射層（ＴａＢＳｉＯＮ）１５が形成されたＥＵＶマスクブランク１を作製し、パターン検査光（２５７ｎｍ）の反射率を測定した。その結果、保護層１３の表面での反射率は６０．０％であり、低反射層１５の表面の反射率は６．９％であった。これらの結果と上記した式を用いてコントラストを求めたところ７９．４％であり、実施例２と比較して、パターン検査光に対するコントラストは低かった。
得られたＥＵＶマスクブランク１について、低反射層１５の表面にＥＵＶ光（波長１３．５ｎｍ）を照射してＥＵＶ光の反射率を測定した。その結果、ＥＵＶ光の反射率は０．４％であった。【００９８】
また、実施例２と同様の手法を用いて、ＴａＢＳｉＮ層とＲｕ膜とのエッチング選択比を求めて、エッチング特性を評価した。
Ｒｕ層のエッチング速度は１．４ｎｍ／ｍｉｎであり、ＴａＢＳｉＮ膜のエッチング速度は、１４．３ｎｍ／ｍｉｎであった。これらの結果と上記した式を用いてエッチング選択比を求めたところ、１０．２であり、実施例２と比較して、エッチング選択比は低かった。
【産業上の利用可能性】
【００９９】
本発明により、放電の不安定化や膜の組成や膜厚のばらつきを回避できるＥＵＶマスクブランクとしての特性に優れ、特にＥＵＶ光およびパターン検査光の波長域の反射率が低く、かつ該所望の膜組成および膜厚に制御することが容易な吸収体層を有するＥＵＶマスクブランクが提供され、このマスクブランクは微細パターンの転写技術としてのＥＵＶ光を用いたフォトリソグラフィ法において有用である。
なお、２００７年４月１７日に出願された日本特許出願２００７−１０８０４２号の明細書、特許請求の範囲、図面および要約書の全内容をここに引用し、本発明の明細書の開示として、取り入れるものである。
【図１】
2008129908.tif 000003
【図２】
2008129908.tif 000004
【国際調査報告】
2008129908.tif 000005
2008129908.tif 000006
2008129908.tif 000007
2008129908.tif 000008